(57)【要約】【課題】有機溶媒耐性、エッチング耐性、耐熱性及び曲がり耐性に優れるレジスト下層膜形成用組成物、レジスト下層膜、レジスト下層膜の形成方法及びパターニングされた基板の製造方法を提供することを課題とする。【解決手段】本発明は、フラーレン誘導体と溶媒とを含有し、上記フラーレン誘導体が、炭素−炭素三重結合含有基、炭素−炭素二重結合含有基及び炭素−窒素三重結合含有基からなる群より選ばれる少なくとも１つの基を有するレジスト下層膜形成用組成物である。【選択図】なし【特許請求の範囲】
【請求項１】
フラーレン誘導体と溶媒とを含有し、
上記フラーレン誘導体が、炭素−炭素三重結合含有基、炭素−炭素二重結合含有基及び炭素−窒素三重結合含有基からなる群より選ばれる少なくとも１つの基を有するレジスト下層膜形成用組成物。
【請求項２】
上記炭素−炭素三重結合含有基が下記式（１）で表される請求項１に記載のレジスト下層膜形成用組成物。
【化１】
2020166043.tif 000015
（式（１）中、ｓは、１〜３の整数である。Ｒ１は、単結合又は炭素数１〜２０の（ｓ＋１）価の炭化水素基である。Ｒ２は、水素原子又は炭素数１〜１０の１価の炭化水素基である。ｓが２以上の場合、複数のＲ２は互いに同一又は異なる。＊は、式（１）で表される基以外の部分との結合部位を示す。）
【請求項３】
上記炭素−炭素二重結合含有基が下記式（２）で表される請求項１に記載のレジスト下層膜形成用組成物。
【化２】
2020166043.tif 000016
（式（２）中、ｔは、１〜３の整数である。Ｒ３は、単結合又は炭素数１〜２０の（ｔ＋１）価の炭化水素基である。Ｒ４、Ｒ５及びＲ６はそれぞれ独立して、水素原子又は炭素数１〜１０の１価の炭化水素基である。ｔが２以上の場合、複数のＲ４は互いに同一又は異なり、複数のＲ５は互いに同一又は異なり、複数のＲ６は互いに同一又は異なる。＊＊は、式（２）で表される基以外の部分との結合部位を示す。）
【請求項４】
上記炭素−窒素三重結合含有基が、下記式（３）で表される請求項１に記載のレジスト下層膜形成用組成物。
【化３】
2020166043.tif 000017
（式（３）中、ｕは、１〜３の整数である。Ｒ７は、単結合又は炭素数１〜２０の（ｕ＋１）価の炭化水素基である。＊＊＊は、式（３）で表される基以外の部分との結合部位を示す。）
【請求項５】
溶媒以外の全成分における上記フラーレン誘導体の含有割合が８０質量％以上である請求項１から請求項４のいずれか１項に記載のレジスト下層膜形成用組成物。
【請求項６】
レジスト下層膜形成用組成物から形成されるレジスト下層膜であって、
上記レジスト下層膜形成用組成物が、
フラーレン誘導体と溶媒とを含有し、
上記フラーレン誘導体が、炭素−炭素三重結合含有基、炭素−炭素二重結合含有基及び炭素−窒素三重結合含有基からなる群より選ばれる少なくとも１つの基を有するレジスト下層膜。
【請求項７】
基板に直接又は間接にレジスト下層膜形成用組成物を塗工する工程
を備え、
上記レジスト下層膜形成用組成物が、
フラーレン誘導体と溶媒とを含有し、
上記フラーレン誘導体が、炭素−炭素三重結合含有基、炭素−炭素二重結合含有基及び炭素−窒素三重結合含有基からなる群より選ばれる少なくとも１つの基を有するレジスト下層膜の形成方法。
【請求項８】
基板に直接又は間接にレジスト下層膜形成用組成物を塗工する工程と、
上記塗工工程により形成されたレジスト下層膜に直接又は間接にレジストパターンを形成する工程と、
上記レジストパターンをマスクとしたエッチングを行う工程と
を備え、
上記レジスト下層膜形成用組成物が、
フラーレン誘導体と溶媒とを含有し、
上記フラーレン誘導体が、炭素−炭素三重結合含有基、炭素−炭素二重結合含有基及び炭素−窒素三重結合含有基からなる群より選ばれる少なくとも１つの基を有するパターニングされた基板の製造方法。
【請求項９】
レジストパターン形成工程前に、
上記塗工工程により形成されたレジスト下層膜に対し直接又は間接にケイ素含有膜を形成する工程
をさらに備える請求項８に記載のパターニングされた基板の製造方法。
【発明の詳細な説明】
【技術分野】
【０００１】
本発明は、レジスト下層膜形成用組成物、レジスト下層膜、レジスト下層膜の形成方法及びパターニングされた基板の製造方法に関する。
【背景技術】
【０００２】
半導体デバイスの製造にあっては、例えば、基板上に有機下層膜、ケイ素含有膜などのレジスト下層膜を介して積層されたレジスト膜を露光及び現像してレジストパターンを形成する多層レジストプロセスが用いられている。このプロセスでは、このレジストパターンをマスクとしてレジスト下層膜をエッチングし、得られたレジスト下層膜パターンをマスクとしてさらに基板をエッチングすることで、基板に所望のパターンを形成し、パターニングされた基板を得ることができる（特開２００４−１７７６６８号公報参照）。
【０００３】
このようなレジスト下層膜形成用組成物に用いられる材料について、種々の検討が行われている（国際公開第２０１１／１０８３６５号参照）。
【先行技術文献】
【特許文献】
【０００４】
【特許文献１】特開２００４−１７７６６８号公報
【特許文献２】国際公開第２０１１／１０８３６５号
【発明の概要】
【発明が解決しようとする課題】
【０００５】
本発明のレジスト下層膜及びレジスト下層膜形成用組成物は、上述の有機下層膜及びこれを形成する組成物である。
【０００６】
多層レジストプロセスにおける有機下層膜には、有機溶媒耐性、エッチング耐性及び耐熱性が要求される。
【０００７】
有機下層膜には、形成された有機下層膜パターンをマスクとして基板をエッチングする際に、有機下層膜パターンの曲がりが少ない、すなわち曲がり耐性に優れることも要求される。
【０００８】
本発明は、以上のような事情に基づいてなされたものであり、有機溶媒耐性、エッチング耐性、耐熱性及び曲がり耐性に優れるレジスト下層膜形成用組成物、レジスト下層膜、レジスト下層膜の形成方法及びパターニングされた基板の製造方法を提供することを課題とする。
【課題を解決するための手段】
【０００９】
上記課題を解決するためになされた発明は、フラーレン誘導体と溶媒とを含有し、上記フラーレン誘導体が、炭素−炭素三重結合含有基、炭素−炭素二重結合含有基及び炭素−窒素三重結合含有基からなる群より選ばれる少なくとも１つの基を有するレジスト下層膜形成用組成物である。
【００１０】
上記課題を解決するためになされた別の発明は、当該レジスト下層膜形成用組成物から形成されるレジスト下層膜である。
【００１１】
上記課題を解決するためになされたさらに別の発明は、基板に直接又は間接に当該レジスト下層膜形成用組成物を塗工する工程を備えるレジスト下層膜の形成方法である。
【００１２】
上記課題を解決するためになされたさらに別の発明は、基板に直接又は間接に当該レジスト下層膜形成用組成物を塗工する工程と、上記塗工工程により形成されたレジスト下層膜に直接又は間接にレジストパターンを形成する工程と、上記レジストパターンをマスクとしたエッチングを行う工程とを備えるパターニングされた基板の製造方法である。
【発明の効果】
【００１３】
本発明のレジスト下層膜形成用組成物によれば、有機溶媒耐性、エッチング耐性、耐熱性及び曲がり耐性に優れるレジスト下層膜を形成することができる。本発明のレジスト下層膜は、溶媒耐性、エッチング耐性、耐熱性及び曲がり耐性に優れている。本発明のレジスト下層膜形成方法によれば、有機溶媒耐性、エッチング耐性、耐熱性及び曲がり耐性に優れるレジスト下層膜を形成することができる。本発明のパターニングされた基板の製造方法によれば、当該レジスト下層膜を形成することにより、良好なパターン形状を有するパターニングされた基板を製造することができる。従って、これらは、今後さらに微細化が進行すると予想される半導体デバイスの製造等に好適に用いることができる。
【図面の簡単な説明】
【００１４】
【図１】図１は、曲がり耐性の評価方法を説明するための模式的平面図である。
【発明を実施するための形態】
【００１５】
＜レジスト下層膜形成用組成物＞
当該レジスト下層膜形成用組成物は、フラーレン誘導体（以下、「［Ａ］化合物」ともいう）と溶媒（以下、「［Ｂ］溶媒」ともいう）とを含有する。当該レジスト下層膜形成用組成物は、［Ａ］化合物及び［Ｂ］溶媒以外に、本発明の効果を損なわない範囲において、その他の任意成分を含有していてもよい。
【００１６】
当該レジスト下層膜形成用組成物は、［Ａ］化合物と［Ｂ］溶媒とを含有することにより、有機溶媒耐性、エッチング耐性、耐熱性及び曲がり耐性に優れるレジスト下層膜を形成することができる。したがって、当該レジスト下層膜形成用組成物は、多層レジストプロセスにおいて好適に用いることができる。
【００１７】
以下、各成分について説明する。
【００１８】
［［Ａ］化合物］
［Ａ］化合物は、炭素−炭素三重結合含有基、炭素−炭素二重結合含有基及び炭素−窒素三重結合含有基からなる群より選ばれる少なくとも１つの基（以下、「基（ｉ）」ともいう）と、フラーレン骨格とを有する化合物を意味する。「炭素−炭素三重結合含有基」とは、２つの隣接する炭素原子間に三重結合を含む基を意味する。「炭素−炭素二重結合含有基」とは、２つの隣接する炭素原子間に二重結合を含む基のうち、エチレン性の二重結合を含む基を意味する。「炭素−窒素三重結合含有基」とは、隣接する炭素原子と窒素原子との間に三重結合を含む基を意味する。［Ａ］化合物は、１種単独で又は２種以上を組み合わせて用いることができる。
【００１９】
［Ａ］化合物は、上記基（ｉ）を有することにより、当該レジスト下層膜形成用組成物により形成されるレジスト下層膜の有機溶媒耐性、エッチング耐性、耐熱性及び曲がり耐性が向上する。その理由については必ずしも明確ではないが、例えば以下のように推察することができる。［Ａ］化合物が有する基（ｉ）が架橋構造を形成し、レジスト下層膜が硬化することにより有機溶媒耐性及び耐熱性が向上すると考えられる。また、［Ａ］化合物は、炭素原子の含有割合が高く、水素原子の含有割合が低いため、エッチング耐性及び曲がり耐性が向上すると考えられる。
【００２０】
（フラーレン骨格）
フラーレン骨格とは、フラーレンを由来とする構造である。フラーレン骨格は、上記基（ｉ）以外の基又は構造有していてもよい。フラーレンとは、炭素原子のみを構成原子とし、複数の５員環及び複数の６員環の閉殻構造を有する炭素クラスターの総称である。フラーレンとしては、Ｃ６０（バックミンスター・フラーレン）に限られず、例えばＣ７０、Ｃ７６、Ｃ７８、Ｃ８２、Ｃ８４、Ｃ９０、Ｃ９４、Ｃ９６、炭素数が１００以上の高次のものなどが挙げられる。中でも、入手が容易である観点から、Ｃ６０又はＣ７０が好ましく、Ｃ６０がより好ましい。
【００２１】
なお、本明細書において、炭素数が限定されないフラーレン骨格を下記式（Ａ）で表す。
【００２２】
【化１】
2020166043.tif 000002
【００２３】
（基（ｉ））
基（ｉ）は、炭素−炭素三重結合含有基、炭素−炭素二重結合含有基、炭素−窒素三重結合含有基又はこれらの組み合わせである。
【００２４】
炭素−炭素三重結合含有基としては、例えば炭素−炭素三重結合を含む炭化水素基などが挙げられる。炭素−炭素三重結合を含む炭化水素基としては、下記式（１）で表される基が好ましい。
【００２５】
【化２】
2020166043.tif 000003
【００２６】
上記式（１）中、ｓは、１〜３の整数である。Ｒ１は、単結合又は炭素数１〜２０の（ｓ＋１）価の炭化水素基である。Ｒ２は、水素原子又は炭素数１〜１０の１価の炭化水素基である。ｓが２以上の場合、複数のＲ２は互いに同一又は異なる。＊は、上記式（１）で表される基以外の部分との結合部位を示す。
【００２７】
「炭化水素基」には、鎖状炭化水素基、脂環式炭化水素基及び芳香族炭化水素基が含まれる。この「炭化水素基」には、飽和炭化水素基及び不飽和炭化水素基が含まれる。「鎖状炭化水素基」とは、環構造を含まず、鎖状構造のみで構成された炭化水素基を意味し、直鎖状炭化水素基及び分岐鎖状炭化水素基の両方を含む。「脂環式炭化水素基」とは、環構造としては脂環構造のみを含み、芳香環構造を含まない炭化水素基を意味し、単環の脂環式炭化水素基及び多環の脂環式炭化水素基の両方を含む（但し、脂環構造のみで構成されている必要はなく、その一部に鎖状構造を含んでいてもよい）。「芳香族炭化水素基」とは、環構造として芳香環構造を含む炭化水素基を意味する（但し、芳香環構造のみで構成されている必要はなく、その一部に脂環構造や鎖状構造を含んでいてもよい）。
【００２８】
Ｒ１で表される炭素数１〜２０の（ｓ＋１）価の炭化水素基としては、例えば炭素数１〜２０の（ｓ＋１）価の鎖状炭化水素基、炭素数３〜２０の（ｓ＋１）価の脂環式炭化水素基、炭素数６〜２０の（ｓ＋１）価の芳香族炭化水素基などが挙げられる。
【００２９】
炭素数１〜２０の（ｓ＋１）価の鎖状炭化水素基としては、例えばメタン、エタン、ｎ−プロパン、ｉ−プロパン等のアルカンから（ｓ＋１）個の水素原子を除いた基、エテン、プロペン、ブテン等のアルケンから（ｓ＋１）個の水素原子を除いた基、エチン、プロピン、ブチン等のアルキンから（ｓ＋１）個の水素原子を除いた基などが挙げられる。
【００３０】
炭素数３〜２０の（ｓ＋１）価の脂環式炭化水素基としては、例えばシクロペンタン、シクロヘキサン等のシクロアルカンから（ｓ＋１）個の水素原子を除いた基、シクロプロペン、シクロペンテン、シクロヘキセン等のシクロアルケン基から（ｓ＋１）個の水素原子を除いた基、ノルボルナン、アダマンタン等の橋かけ環炭化水素から（ｓ＋１）個の水素原子を除いた基などが挙げられる。
【００３１】
炭素数６〜２０の（ｓ＋１）価の芳香族炭化水素基としては、例えばベンゼン、トルエン、キシレン、ナフタレン等のアレーンから（ｓ＋１）個の芳香環及び／又はアルキル基上の水素原子を除いた基などが挙げられる。
【００３２】
Ｒ２で表される炭素数１〜１０の１価の炭化水素基としては、例えば炭素数１〜１０の１価の鎖状炭化水素基、炭素数３〜２０の１価の脂環式炭化水素基、炭素数６〜２０の１価の芳香族炭化水素基などが挙げられる。
【００３３】
炭素数１〜１０の１価の鎖状炭化水素基としては、例えばメチル基、エチル基、ｎ−プロピル基、ｉ−プロピル基等のアルキル基、エテニル基、プロペニル基、ブテニル基等のアルケニル基、エチニル基、プロピニル基、ブチニル基等のアルキニル基などが挙げられる。
【００３４】
炭素数３〜１０の１価の脂環式炭化水素基としては、例えばシクロペンチル基、シクロヘキシル基等のシクロアルキル基、シクロプロペニル基、シクロペンテニル基、シクロヘキセニル基等のシクロアルケニル基、ノルボルニル基等の橋かけ環炭化水素基などが挙げられる。
【００３５】
ｓとしては、１又は２が好ましい。
【００３６】
Ｒ１としては、単結合、炭素数１〜２０の（ｓ＋１）価の鎖状炭化水素基又は炭素数６〜２０の（ｓ＋１）価の芳香族炭化水素基が好ましく、単結合、炭素数１〜２０のアルカンから（ｓ＋１）個の水素原子を除いた基、若しくは炭素数６〜２０のアレーンから（ｓ＋１）個の芳香環及び／又はアルキル基上の水素原子を除いた基がより好ましく、単結合、メタンから（ｓ＋１）個の水素原子を除いた基、ベンゼンから（ｓ＋１）個の芳香環上の水素原子を除いた基、若しくはトルエンから（ｓ＋１）個の芳香環上及び／又はメチル基上の水素原子を除いた基がさらに好ましい。
【００３７】
Ｒ２としては、水素原子又は炭素数１〜１０の１価の鎖状炭化水素基が好ましく、水素原子又は炭素数１〜１０のアルキル基がより好ましく、水素原子がさらに好ましい。
【００３８】
炭素−炭素二重結合含有基としては、炭素−炭素二重結合を含む炭化水素基などが挙げられる。炭素−炭素二重結合を含む炭化水素基としては、下記式（２）で表される基が好ましい。
【００３９】
【化３】
2020166043.tif 000004
【００４０】
上記式（２）中、ｔは、１〜３の整数である。Ｒ３は、単結合又は炭素数１〜２０の（ｔ＋１）価の炭化水素基である。Ｒ４、Ｒ５及びＲ６はそれぞれ独立して、水素原子又は炭素数１〜１０の１価の炭化水素基である。ｔが２以上の場合、複数のＲ４は互いに同一又は異なり、複数のＲ５は互いに同一又は異なり、複数のＲ６は互いに同一又は異なる。＊＊は、上記式（２）で表される基以外の部分との結合部位を示す。
【００４１】
Ｒ３で表される炭素数１〜２０の（ｔ＋１）価の炭化水素基としては、例えば上記式（１）におけるＲ１で表される炭素数１〜２０の（ｓ＋１）価の炭化水素基として例示した基と同様の基などが挙げられる。
【００４２】
Ｒ４、Ｒ５及びＲ６で表される炭素数１〜１０の１価の炭化水素基としては、例えば上記式（１）におけるＲ２で表される炭素数１〜１０の１価の炭化水素基として例示した基と同様の基などが挙げられる。
【００４３】
ｔとしては、１又は２が好ましく、１がより好ましい。
【００４４】
Ｒ３としては、単結合、炭素数１〜２０の（ｔ＋１）価の鎖状炭化水素基又は炭素数６〜２０の（ｔ＋１）価の芳香族炭化水素基が好ましく、単結合、炭素数１〜２０のアルキル基からｔ個の水素原子を除いた基、炭素数６〜２０のアリール基からｔ個の水素原子を除いた基又は炭素数６〜２０のアラルキル基からｔ個の水素原子を除いた基がより好ましく、単結合、メチル基からｔ個の水素原子を除いた基、フェニル基からｔ個の水素原子を除いた基又はベンジル基からｔ個の水素原子を除いた基がさらに好ましい。
【００４５】
Ｒ４、Ｒ５及びＲ６としては、水素原子又は炭素数１〜１０の１価の鎖状炭化水素基が好ましく、水素原子又は炭素数１〜１０のアルキル基がより好ましく、水素原子がさらに好ましい。
【００４６】
炭素−窒素三重結合含有基としては、例えばシアノ基又はシアノ基で置換された炭化水素基などが挙げられる。炭素−窒素三重結合含有基としては、下記式（３）で表される基が好ましい。
【００４７】
【化４】
2020166043.tif 000005
【００４８】
上記式（３）中、ｕは、１〜３の整数である。Ｒ７は、単結合又は炭素数１〜２０の（ｕ＋１）価の炭化水素基である。＊＊＊は、上記式（３）で表される基以外の部分との結合部位を示す。
【００４９】
Ｒ７で表される炭素数１〜２０の（ｕ＋１）価の炭化水素基としては、例えば上記式（１）におけるＲ１で表される炭素数１〜２０の（ｓ＋１）価の炭化水素基として例示した基と同様の基などが挙げられる。
【００５０】
ｕとしては、１又は２が好ましく、１がより好ましい。
【００５１】
Ｒ７としては、単結合、炭素数１〜２０の（ｕ＋１）価の鎖状炭化水素基又は炭素数６〜２０の（ｕ＋１）価の芳香族炭化水素基が好ましく、単結合、炭素数１〜２０のアルキル基からｕ個の水素原子を除いた基、炭素数６〜２０のアリール基からｕ個の水素原子を除いた基又は炭素数６〜２０のアラルキル基からｕ個の水素原子を除いた基がより好ましく、単結合、メチル基からｕ個の水素原子を除いた基、フェニル基からｕ個の水素原子を除いた基又はベンジル基からｕ個の水素原子を除いた基がさらに好ましい。
【００５２】
基（ｉ）としては、炭素−炭素三重結合含有基又は炭素−窒素三重結合含有基が好ましく、炭素−炭素三重結合含有基がより好ましい。
【００５３】
［Ａ］化合物としては、例えば基（ｉ）がフラーレン骨格に直接結合した化合物、基（ｉ）がフラーレン骨格に連結基を介して結合した化合物が挙げられる。
【００５４】
基（ｉ）がフラーレン骨格に直接結合した化合物としては、例えば下記式（Ｉ）で表される化合物（以下、「化合物（Ｉ）」ともいう）などが挙げられる。
【００５５】
【化５】
2020166043.tif 000006
【００５６】
上記式（Ｉ）中、ａは、１〜１０の整数である。Ｚ１及びＺ２は、それぞれ独立して、水素原子又は上記基（ｉ）である。但し、Ｚ１及びＺ２の少なくとも一方は上記基（ｉ）である。ａが２以上の場合、複数のＺ１は互いに同一又は異なり、複数のＺ２は互いに同一又は異なる。Ａは、フラーレン骨格である。
【００５７】
Ｚ１及びＺ２で表される基（ｉ）は、上記基（ｉ）として説明した通りである。
【００５８】
ａとしては、１〜８が好ましく、１〜６がより好ましく、１〜５がさらに好ましく、２〜４が特に好ましく、２又は３が最も好ましい。
【００５９】
Ｚ１及びＺ２は共に上記基（ｉ）であることが好ましい。
【００６０】
基（ｉ）がフラーレン骨格に連結基を介して結合した化合物としては、例えば下記式（ＩＩ）で表される化合物（以下、「化合物（ＩＩ）」ともいう）、下記式（ＩＩＩ）で表される化合物（以下、「化合物（ＩＩＩ）」ともいう）などが挙げられる。
【００６１】
【化６】
2020166043.tif 000007
【００６２】
上記式（ＩＩ）中、ｂは、１〜１０の整数である。ｃは、１〜５の整数である。Ｒ８は、フラーレン骨格を構成する炭素鎖と共に構成される環員数３〜２０の環構造を含む構造である。Ｌ１は、２価の連結基である。Ｚ３は、上記基（ｉ）である。Ｚ３が複数の場合、Ｚ３は互いに同一又は異なる。Ａは、フラーレン骨格である。
【００６３】
上記式（ＩＩＩ）中、ｄは、１〜１０の整数である。Ｒ９は、水素原子又は−Ｌ２−Ｚ４である。Ｌ２は２価の連結基である。Ｚ４は、上記基（ｉ）である。Ｚ４が複数の場合、Ｚ４は互いに同一又は異なる。Ａは、フラーレン骨格である。
【００６４】
「環員数」とは、環構造を構成する原子数をいい、多環の場合は、この多環を構成する原子数をいう。
【００６５】
Ｒ８で表される環員数３〜２０の環構造としては、例えば環員数３〜２０の脂環構造、環員数６〜２０の芳香環構造などが挙げられる。
【００６６】
環員数３〜２０の脂環構造としては、環員数３〜２０の脂肪族炭素環構造、環員数３〜２０の脂肪族複素環構造などが挙げられ、これらの中でも、環員数３〜６の脂肪族炭素環構造、環員数３〜６の脂肪族複素環構造が好ましい。
【００６７】
環員数６〜２０の芳香環構造としては、環員数６〜２０の芳香族炭素環構造、環員数６〜２０の芳香族複素環構造などが挙げられる。
【００６８】
Ｌ１及びＬ２で表される２価の連結基としては、例えば２価のヘテロ原子含有基などが挙げられる。２価のヘテロ原子含有基としては、例えば−Ｏ−、−ＣＯ−、−Ｓ−、−ＣＳ−、−ＮＲ’−、これらのうちの２つ以上を組み合わせた基等が挙げられる。Ｒ’は、水素原子又は１価の炭化水素基である。
【００６９】
化合物（Ｉ）としては、例えば下記式（Ｉ−１）で表される化合物（以下、「化合物（Ｉ−１）」ともいう）などが挙げられる。化合物（ＩＩ）としては、例えば下記式（ＩＩ−１）〜（ＩＩ−６）で表される化合物（以下、「化合物（ＩＩ−１）〜（ＩＩ−６）」ともいう）などが挙げられる。これらの中でも、曲がり耐性をより向上できる観点から、化合物（Ｉ−１）、化合物（ＩＩ−１）、化合物（ＩＩ−３）、化合物（ＩＩ−４）又は化合物（ＩＩ−５）が好ましい。
【００７０】
【化７】
2020166043.tif 000008
【００７１】
上記式（Ｉ−１）及び式（ＩＩ−１）〜（ＩＩ−６）中、ｎは１〜１０の整数である。Ａは、フラーレン骨格である。
【００７２】
ｎとしては、１〜９が好ましく、１〜８がより好ましく、１〜７がさらに好ましく、１〜６が特に好ましい。
【００７３】
［Ａ］化合物は、上記基（ｉ）以外の基又は構造を有していてもよい。
【００７４】
（［Ａ］化合物の合成方法）
［Ａ］化合物は、例えばＣ６０フラーレンと基（ｉ）を与える化合物とを反応させることによりＣ６０フラーレンに基（ｉ）を直接付加する方法、Ｃ６０フラーレンと連結基を与える化合物とを反応させることによりＣ６０フラーレンに連結基を直接付加した後、基（ｉ）を与える化合物とさらに反応させることによりＣ６０フラーレンに連結基を介して基（ｉ）を付加する方法などが挙げられる。
【００７５】
［Ａ］化合物の含有割合の下限としては、当該レジスト下層膜形成用組成物における［Ｂ］溶媒以外の全成分に対して、８０質量％が好ましく、８５質量％がより好ましく、９０質量％がさらに好ましい。上記含有割合の上限としては、９９．９質量％が好ましく、９９質量％が好ましく、９５質量％がさらに好ましい。［Ａ］化合物の含有割合を上記範囲とすることで、当該レジスト下層膜形成用組成物により形成されるレジスト下層膜のエッチング耐性及び曲がり耐性をより向上させることができる。
【００７６】
［［Ｂ］溶媒］
［Ｂ］溶媒は、［Ａ］化合物及び必要に応じて含有する任意成分を溶解又は分散することができれば特に限定されない。
【００７７】
［Ｂ］溶媒としては、例えば炭化水素系溶媒、エステル系溶媒、アルコール系溶媒、ケトン系溶媒、エーテル系溶媒、含窒素系溶媒などが挙げられる。［Ｂ］溶媒は、１種単独で又は２種以上を組み合わせて用いることができる。
【００７８】
炭化水素系溶媒としては、例えばｎ−ペンタン、ｎ−ヘキサン、シクロヘキサン等の脂肪族炭化水素系溶媒、ベンゼン、トルエン、キシレン等の芳香族炭化水素系溶媒などが挙げられる。
【００７９】
エステル系溶媒としては、例えばジエチルカーボネート等のカーボネート系溶媒、酢酸メチル、酢酸エチル等の酢酸モノエステル系溶媒、γ−ブチロラクトン等のラクトン系溶媒、酢酸ジエチレングリコールモノメチルエーテル、酢酸プロピレングリコールモノメチルエーテル等の多価アルコール部分エーテルカルボキシレート系溶媒、乳酸メチル、乳酸エチル等の乳酸エステル系溶媒などが挙げられる。
【００８０】
アルコール系溶媒としては、例えばメタノール、エタノール、ｎ−プロパノール等のモノアルコール系溶媒、エチレングリコール、１，２−プロピレングリコール等の多価アルコール系溶媒などが挙げられる。
【００８１】
ケトン系溶媒としては、例えばメチルエチルケトン、メチルイソブチルケトン等の鎖状ケトン系溶媒、シクロヘキサノン等の環状ケトン系溶媒などが挙げられる。
【００８２】
エーテル系溶媒としては、例えばｎ−ブチルエーテル等の鎖状エーテル系溶媒、テトラヒドロフラン等の環状エーテル系溶媒等の多価アルコールエーテル系溶媒、ジエチレングリコールモノメチルエーテル等の多価アルコール部分エーテル系溶媒などが挙げられる。
【００８３】
含窒素系溶媒としては、例えばＮ，Ｎ−ジメチルアセトアミド等の鎖状含窒素系溶媒、Ｎ−メチルピロリドン等の環状含窒素系溶媒などが挙げられる。
【００８４】
［Ｂ］溶媒としては、炭化水素系溶媒又はエステル系溶媒が好ましく、脂肪族炭化水素系溶媒、芳香族炭化水素系溶媒又は多価アルコール部分エーテルカルボキシレート系溶媒がより好ましく、シクロヘキサン、トルエン又は酢酸プロピレングリコールモノメチルエーテルがさらに好ましい。
【００８５】
当該レジスト下層膜形成用組成物における［Ｂ］溶媒の含有割合の下限としては、５０質量％が好ましく、６０質量％がより好ましく、７０質量％がさらに好ましい。上記含有割合の上限としては、９９．９質量％が好ましく、９９質量％がより好ましく、９５質量％がさらに好ましい。
【００８６】
［任意成分］
当該レジスト下層膜形成用組成物は、任意成分として、酸発生剤（以下、「［Ｃ］酸発生剤」ともいう）、架橋剤（以下、「［Ｄ］架橋剤」ともいう）、界面活性剤などを含有していてもよい。これらの任意成分は、１種単独で又は２種以上を組み合わせて用いることができる。
【００８７】
（［Ｃ］酸発生剤）
［Ｃ］酸発生剤は、放射線又は熱の作用により酸を発生する成分である。当該レジスト下層膜形成用組成物が［Ｃ］酸発生剤を含有することで、発生した酸により［Ａ］化合物等の架橋反応が促進され、形成されるレジスト下層膜の硬度を高めることができる。［Ｃ］酸発生剤は、１種単独で又は２種以上を組み合わせて用いることができる。
【００８８】
［Ｃ］酸発生剤としては、例えばオニウム塩化合物、Ｎ−スルホニルオキシイミド化合物などが挙げられる。
【００８９】
オニウム塩化合物としては、例えばスルホニウム塩、テトラヒドロチオフェニウム塩、ヨードニウム塩、アンモニウム塩などが挙げられる。
【００９０】
スルホニウム塩としては、例えばトリフェニルスルホニウムトリフルオロメタンスルホネート、トリフェニルスルホニウムノナフルオロ−ｎ−ブタンスルホネート、トリフェニルスルホニウム２−ビシクロ［２．２．１］ヘプト−２−イル−１，１，２，２−テトラフルオロエタンスルホネート、４−シクロヘキシルフェニルジフェニルスルホニウムトリフルオロメタンスルホネートなどが挙げられる。
【００９１】
テトラヒドロチオフェニウム塩としては、例えば１−（４−ｎ−ブトキシナフタレン−１−イル）テトラヒドロチオフェニウムトリフルオロメタンスルホネート、１−（４−ｎ−ブトキシナフタレン−１−イル）テトラヒドロチオフェニウムノナフルオロ−ｎ−ブタンスルホネート、１−（４−ｎ−ブトキシナフタレン−１−イル）テトラヒドロチオフェニウム２−ビシクロ［２．２．１］ヘプト−２−イル−１，１，２，２−テトラフルオロエタンスルホネートなどが挙げられる。
【００９２】
ヨードニウム塩としては、例えばジフェニルヨードニウムトリフルオロメタンスルホネート、ジフェニルヨードニウムノナフルオロ−ｎ−ブタンスルホネート、ビス（４−ｔ−ブチルフェニル）ヨードニウムノナフルオロ−ｎ−ブタンスルホネート、ビス（４−ｔ−ブチルフェニル）ヨードニウム２−ビシクロ［２．２．１］ヘプト−２−イル−１，１，２，２−テトラフルオロエタンスルホネートなどが挙げられる。
【００９３】
アンモニウム塩としては、例えばトリエチルアンモニウムトリフルオロメタンスルホネート、トリエチルアンモニウムノナフルオロ−ｎ−ブタンスルホネートなどが挙げられる。
【００９４】
Ｎ−スルホニルオキシイミド化合物としては、例えばＮ−（トリフルオロメタンスルホニルオキシ）ビシクロ［２．２．１］ヘプト−５−エン−２，３−ジカルボキシイミド、Ｎ−（ノナフルオロ−ｎ−ブタンスルホニルオキシ）ビシクロ［２．２．１］ヘプト−５−エン−２，３−ジカルボキシイミド、Ｎ−（２−ビシクロ［２．２．１］ヘプト−２−イル−１，１，２，２−テトラフルオロエタンスルホニルオキシ）ビシクロ［２．２．１］ヘプト−５−エン−２，３−ジカルボキシイミドなどが挙げられる。
【００９５】
［Ｃ］酸発生剤としては、オニウム塩化合物が好ましく、ヨードニウム塩がより好ましく、ビス（４−ｔ−ブチルフェニル）ヨードニウムノナフルオロ−ｎ−ブタンスルホネートがさらに好ましい。
【００９６】
当該レジスト下層膜形成用組成物が［Ｃ］酸発生剤を含有する場合、［Ｃ］酸発生剤の含有量の下限としては、［Ａ］化合物１００質量部に対して、０．１質量部が好ましく、０．５質量部がより好ましく、１質量部がさらに好ましい。上記含有量の上限としては、３０質量部が好ましく、２０質量部がより好ましく、１０質量部がさらに好ましい。［Ｃ］酸発生剤の含有量を上記範囲とすることで、当該レジスト下層膜形成用組成物により形成されるレジスト下層膜の硬度をより向上させることができる。
【００９７】
（［Ｄ］架橋剤）
［Ｄ］架橋剤は、熱や酸の作用により、当該レジスト下層膜形成用組成物に含まれる［Ａ］化合物同士の架橋結合を形成するか、又は自らが架橋構造を形成する成分である。当該レジスト下層膜形成用組成物が［Ｄ］架橋剤を含有することで、形成されるレジスト下層膜の硬度を高めることができる。［Ｄ］架橋剤は、１種単独で又は２種以上を組み合わせて用いることができる。
【００９８】
架橋剤としては、例えば多官能（メタ）アクリレート化合物、エポキシ化合物、ヒドロキシメチル基置換フェノール化合物、アルコキシアルキル基含有フェノール化合物、アルコキシアルキル化されたアミノ基を有する化合物などが挙げられる。
【００９９】
多官能（メタ）アクリレート化合物としては、例えばトリメチロールプロパントリ（メタ）アクリレート、ジトリメチロールプロパンテトラ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリントリ（メタ）アクリレート、トリス（２−ヒドロキシエチル）イソシアヌレートトリ（メタ）アクリレート、エチレングリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、ネオペンチルグリコールジ（メタ）アクリレート、ジエチレングリコールジ（メタ）アクリレート、トリエチレングリコールジ（メタ）アクリレート、ジプロピレングリコールジ（メタ）アクリレート、ビス（２−ヒドロキシエチル）イソシアヌレートジ（メタ）アクリレートなどが挙げられる。
【０１００】
エポキシ化合物としては、例えばノボラック型エポキシ樹脂、ビスフェノール型エポキシ樹脂、ナフタレン型エポキシ樹脂、脂環式エポキシ樹脂、脂肪族エポキシ樹脂などが挙げられる。ナフタレン型エポキシ樹脂としては、例えば１，１−ビス（２，７−グリシジルオキシナフチル）メタン、１−（２，７−ジグリシジルオキシナフチル）−１−（２−グリシジルオキシナフチル）メタンなどが挙げられる。
【０１０１】
ヒドロキシメチル基置換フェノール化合物としては、例えば２−ヒドロキシメチル−４，６−ジメチルフェノール、１，３，５−トリヒドロキシメチルベンゼン、３，５−ジヒドロキシメチル−４−メトキシトルエン［２，６−ビス（ヒドロキシメチル）−ｐ−クレゾール］などが挙げられる。
【０１０２】
アルコキシアルキル基含有フェノール化合物としては、例えばメトキシメチル基含有フェノール化合物、エトキシメチル基含有フェノール化合物等が挙げられる。
【０１０３】
アルコキシアルキル化されたアミノ基を有する化合物としては、例えば（ポリ）メチロール化メラミン、（ポリ）メチロール化グリコールウリル、（ポリ）メチロール化ベンゾグアナミン、（ポリ）メチロール化ウレア等の一分子内に複数個の活性メチロール基を有する含窒素化合物であって、そのメチロール基の水酸基の水素原子の少なくとも一つが、メチル基やブチル基等のアルキル基によって置換された化合物等が挙げられる。なお、アルコキシアルキル化されたアミノ基を有する化合物は、複数の置換化合物を混合した混合物でもよく、一部自己縮合してなるオリゴマー成分を含むものであってもよい。
【０１０４】
［Ｄ］架橋剤としては、エポキシ化合物が好ましく、ナフタレン型エポキシ樹脂がより好ましく、１，１−ビス（２，７−ジグリシジルオキシナフチル）メタンがさらに好ましい。
【０１０５】
当該レジスト下層膜形成用組成物が［Ｄ］架橋剤を含有する場合、［Ｄ］架橋剤の含有量の下限としては、［Ａ］化合物１００質量部に対して、０．１質量部が好ましく、０．５質量部がより好ましく、１質量部がさらに好ましい。上記含有量の上限としては、３０質量部が好ましく、２０質量部がより好ましく、１０質量部がさらに好ましい。［Ｄ］架橋剤の含有量を上記範囲とすることで、当該レジスト下層膜形成用組成物により形成されるレジスト下層膜の硬度をより向上させることができる。
【０１０６】
［レジスト下層膜形成用組成物の調製方法］
当該レジスト下層膜形成用組成物は、［Ａ］化合物、［Ｂ］溶媒、及び必要に応じて、任意成分を所定の割合で混合し、好ましくは得られた混合物を孔径０．１μｍ以下のメンブランフィルター等で濾過することにより調製できる。
【０１０７】
＜レジスト下層膜＞
当該レジスト下層膜は、当該レジスト下層膜形成用組成物から形成される。当該レジスト下層膜は、有機溶媒耐性、エッチング耐性、耐熱性及び曲がり耐性に優れる。
【０１０８】
＜レジスト下層膜の形成方法＞
当該レジスト下層膜の形成方法は、基板に直接又は間接に当該レジスト下層膜形成用組成物を塗工する工程（以下、「塗工工程」ともいう）を備える。上記基板に間接に当該レジスト下層膜形成用組成物を塗工する場合としては、例えば上記基板に形成された後述のケイ素含有膜上に当該レジスト下層膜形成用が形成された場合などが挙げられる。
【０１０９】
当該レジスト下層膜の形成方法によれば、上記塗工工程において当該レジスト下層膜形成用組成物を用いるため、有機溶媒耐性、エッチング耐性、耐熱性及び曲がり耐性に優れるレジスト下層膜を形成することができる。
【０１１０】
当該レジスト下層膜の形成方法は、上記塗工工程により形成された塗工膜を加熱する工程（以下、「加熱工程」ともいう）をさらに備えることが好ましい。
【０１１１】
以下、各工程について説明する。
【０１１２】
［塗工工程］
本工程では、基板に直接又は間接に当該レジスト下層膜形成用組成物を塗工する。上記塗工方法は特に限定されず、例えば回転塗工、流延塗工、ロール塗工などの適宜の方法で実施することができる。これにより塗工膜が形成され、この塗工膜に含まれる［Ａ］化合物の架橋反応及び［Ｂ］溶媒の揮発などが起こることによりレジスト下層膜が形成される。
【０１１３】
基板としては、例えばシリコン基板、アルミニウム基板、ニッケル基板、クロム基板、モリブデン基板、タングステン基板、銅基板、タンタル基板、チタン基板等の金属又は半金属基板などが挙げられ、これらの中でもシリコン基板が好ましい。上記基板は、窒化ケイ素膜、アルミナ膜、二酸化ケイ素膜、窒化タンタル膜、窒化チタン膜などが形成された基板でもよい。
【０１１４】
［加熱工程］
本工程では、上記塗工工程により形成された塗工膜を加熱する。これによりレジスト下層膜の形成が促進される。
【０１１５】
上記塗工膜の加熱は、通常、大気下で行われるが、窒素雰囲気下で行ってもよい。加熱における温度の下限としては、１５０℃が好ましく、２００℃がより好ましい。上記温度の上限としては、６００℃が好ましく、４００℃がより好ましい。加熱における時間の下限としては、１５秒が好ましく、３０秒がより好ましい。上記時間の上限としては、１，２００秒が好ましく、６００秒がより好ましい。
【０１１６】
なお、本工程においては、上記塗工膜を加熱してレジスト下層膜を形成するが、当該レジスト下層膜形成用組成物が［Ｃ］酸発生剤を含有し、この［Ｃ］酸発生剤が感放射線性酸発生剤である場合には、露光と加熱とを組み合わせることによりレジスト下層膜の形成をより促進することができる。この露光に用いられる放射線としては、酸発生剤の種類に応じて適宜選択することができ、例えば可視光線、紫外線、遠紫外線、Ｘ線、γ線等の電磁波、電子線、分子線、イオンビーム等の粒子線などが挙げられる。
【０１１７】
形成されるレジスト下層膜の平均厚みとの下限としては、３０ｎｍが好ましく、５０ｎｍがより好ましく、１００ｎｍがさらに好ましい。上記平均厚みの上限としては、３，０００ｎｍが好ましく、２，０００ｎｍがより好ましく、５００ｎｍがさらに好ましい。なお、レジスト下層膜の平均厚みは、分光エリプソメータ（Ｊ．Ａ．ＷＯＯＬＬＡＭ社の「Ｍ２０００Ｄ」）を用いて測定した値である。
【０１１８】
＜パターニングされた基板の製造方法＞
当該パターニングされた基板の製造方法は、基板に直接又は間接にレジスト下層膜形成用組成物を塗工する工程（塗工工程）と、上記塗工工程により形成されたレジスト下層膜に直接又は間接にレジストパターンを形成する工程（以下、「レジストパターン形成工程」ともいう）と、上記レジストパターンをマスクとしたエッチングを行う工程（以下、「エッチング工程」ともいう）とを備える。
【０１１９】
当該パターニングされた基板の製造方法によれば、上記塗工工程において有機溶媒耐性、エッチング耐性、耐熱性及び曲がり耐性に優れるレジスト下層膜が形成されるため、良好なパターン形状を有するパターニングされた基板を製造することができる。
【０１２０】
当該パターニングされた基板の製造方法は、必要に応じて、上記塗工工程により形成された塗工膜を加熱する工程（以下、「加熱工程」ともいう）をさらに備えていてもよい。
【０１２１】
当該パターニングされた基板の製造方法は、必要に応じて、上記塗工工程又は上記加熱工程により形成されたレジスト下層膜に直接又は間接にケイ素含有膜を形成する工程（以下、「ケイ素含有膜形成工程」ともいう）をさらに備えていてもよい。
【０１２２】
以下、各工程について説明する。
【０１２３】
［塗工工程］
本工程では、基板に直接又は間接に当該レジスト下層膜形成用組成物を塗工する。本工程は、上述の当該レジスト下層膜の形成方法における塗工工程と同様である。
【０１２４】
［加熱工程］
本工程では、上記塗工工程により形成された塗工膜を加熱する。本工程は、上述の当該レジスト下層膜の形成方法における加熱工程と同様である。
【０１２５】
［ケイ素含有膜形成工程］
本工程では、上記塗工工程又は上記加熱工程により形成されたレジスト下層膜に直接又は間接にケイ素含有膜を形成する。上記レジスト下層膜に間接にケイ素含有膜を形成する場合としては、例えば上記レジスト下層膜上にレジスト下層膜の表面改質膜が形成された場合などが挙げられる。上記レジスト下層膜の表面改質膜とは、例えば水との接触角が上記レジスト下層膜とは異なる膜である。
【０１２６】
ケイ素含有膜は、ケイ素含有膜形成用組成物の塗工、化学蒸着（ＣＶＤ）法、原子層堆積（ＡＬＤ）などにより形成することができる。ケイ素含有膜をケイ素含有膜形成用組成物の塗工により形成する方法としては、例えばケイ素含有膜形成用組成物を当該レジスト下層膜に直接又は間接に塗工して形成された塗工膜を、露光及び／又は加熱することにより硬化等させる方法などが挙げられる。上記ケイ素含有膜形成用組成物の市販品としては、例えば「ＮＦＣ  ＳＯＧ０１」、「ＮＦＣ  ＳＯＧ０４」、「ＮＦＣ  ＳＯＧ０８０」（以上、ＪＳＲ（株））等を用いることができる。化学蒸着（ＣＶＤ）法又は原子層堆積（ＡＬＤ）により、酸化ケイ素膜、窒化ケイ素膜、酸化窒化ケイ素膜、アモルファスケイ素膜を形成することができる。
【０１２７】
上記露光に用いられる放射線としては、例えば可視光線、紫外線、遠紫外線、Ｘ線、γ線等の電磁波、電子線、分子線、イオンビーム等の粒子線などが挙げられる。
【０１２８】
塗工膜を加熱する際の温度の下限としては、９０℃が好ましく、１５０℃がより好ましく、２００℃がさらに好ましい。上記温度の上限としては、５５０℃が好ましく、４５０℃がより好ましく、３００℃がさらに好ましい。形成されるケイ素含有膜の平均厚みの下限としては、１ｎｍが好ましく、１０ｎｍがより好ましく、２０ｎｍがさらに好ましい。上記上限としては、２０，０００ｎｍが好ましく、１，０００ｎｍがより好ましく、１００ｎｍがさらに好ましい。なお、ケイ素含有膜の平均厚みは、レジスト下層膜の平均厚みと同様に、上記分光エリプソメータを用いて測定した値である。
【０１２９】
［レジストパターン形成工程］
本工程では、上記レジスト下層膜に直接又は間接にレジストパターンを形成する。この工程を行う方法としては、例えばレジスト組成物を用いる方法、ナノインプリント法を用いる方法、自己組織化組成物を用いる方法などが挙げられる。上記レジスト下層膜に間接にレジストパターンを形成する場合としては、例えば、上記ケイ素含有膜上にレジストパターンを形成する場合などが挙げられる。
【０１３０】
上記レジスト組成物を用いる方法は、具体的には、形成されるレジスト膜が所定の厚みとなるようにレジスト組成物を塗工した後、プレベークすることによって塗工膜中の溶媒を揮発させることにより、レジスト膜を形成する。
【０１３１】
上記レジスト組成物としては、例えば感放射線性酸発生剤を含有するポジ型又はネガ型の化学増幅型レジスト組成物、アルカリ可溶性樹脂とキノンジアジド系感光剤とを含有するポジ型レジスト組成物、アルカリ可溶性樹脂と架橋剤とを含有するネガ型レジスト組成物などが挙げられる。
【０１３２】
レジスト組成物における溶媒以外の全成分の含有割合の下限としては、０．３質量％が好ましく、１質量％がより好ましい。上記含有割合の上限としては、５０質量％が好ましく、３０質量％がより好ましい。また、レジスト組成物は、一般に、例えば孔径０．２μｍ以下のフィルターでろ過して、レジスト膜の形成に供される。なお、本工程では、市販のレジスト組成物をそのまま使用することもできる。
【０１３３】
レジスト組成物の塗工方法としては、例えば回転塗工法等が挙げられる。プレベークの温度及び時間は、使用されるレジスト組成物の種類などに応じて適宜調整することができる。上記温度の下限としては、３０℃が好ましく、５０℃がより好ましい。上記温度の上限としては、２００℃が好ましく、１５０℃がより好ましい。上記時間の下限としては、１０秒が好ましく、３０秒がより好ましい。上記時間の上限としては、６００秒が好ましく、３００秒がより好ましい。
【０１３４】
次に、選択的な放射線照射により上記形成されたレジスト膜を露光する。露光に用いられる放射線としては、レジスト組成物に使用される感放射線性酸発生剤の種類に応じて適宜選択することができ、例えば可視光線、紫外線、遠紫外線、Ｘ線、γ線等の電磁波、電子線、分子線、イオンビーム等の粒子線などが挙げられる。これらの中で、遠紫外線が好ましく、ＫｒＦエキシマレーザー光（２４８ｎｍ）、ＡｒＦエキシマレーザー光（１９３ｎｍ）、Ｆ２エキシマレーザー光（波長１５７ｎｍ）、Ｋｒ２エキシマレーザー光（波長１４７ｎｍ）、ＡｒＫｒエキシマレーザー光（波長１３４ｎｍ）又は極端紫外線（波長１３．５ｎｍ等、以下、「ＥＵＶ」ともいう）がより好ましく、ＫｒＦエキシマレーザー光、ＡｒＦエキシマレーザー光又はＥＵＶがさらに好ましい。
【０１３５】
上記露光後、解像度、パターンプロファイル、現像性等を向上させるためポストベークを行うことができる。このポストベークの温度としては、使用されるレジスト組成物の種類等に応じて適宜調整されるが、上記温度の下限としては、５０℃が好ましく、７０℃がより好ましい。上記温度の上限としては、２００℃が好ましく、１５０℃がより好ましい。ポストベークの時間の下限としては、１０秒が好ましく、３０秒がより好ましい。上記時間の上限としては、６００秒が好ましく、３００秒がより好ましい。
【０１３６】
次に、上記露光されたレジスト膜を現像液で現像してレジストパターンを形成する。この現像は、アルカリ現像であっても有機溶媒現像であってもよい。現像液としては、アルカリ現像の場合、例えば水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン、テトラメチルアンモニウムヒドロキシド（ＴＭＡＨ）、テトラエチルアンモニウムヒドロキシド、ピロール、ピペリジン、コリン、１，８−ジアザビシクロ［５．４．０］−７−ウンデセン、１，５−ジアザビシクロ［４．３．０］−５−ノネンなどの塩基性水溶液が挙げられる。これらの塩基性水溶液には、例えばメタノール、エタノール等のアルコール類などの水溶性有機溶媒、界面活性剤などを適量添加することもできる。また、有機溶媒現像の場合、現像液としては、例えば上述の組成物の［Ｂ］溶媒として例示した種々の有機溶媒等が挙げられる。
【０１３７】
上記現像液での現像後、洗浄し、乾燥することによって、所定のレジストパターンが形成される。
【０１３８】
［エッチング工程］
本工程では、上記レジストパターンをマスクとしたエッチングを行う。エッチングの回数としては１回でも、複数回、すなわちエッチングにより得られるパターンをマスクとして順次エッチングを行ってもよいが、より良好な形状のパターンを得る観点からは、複数回が好ましい。複数回のエッチングを行う場合、ケイ素含有膜、レジスト下層膜及び基板の順に順次エッチングを行う。エッチングの方法としては、ドライエッチング、ウエットエッチング等が挙げられる。これらの中で、基板のパターンの形状をより良好なものとする観点から、ドライエッチングが好ましい。このドライエッチングには、例えば酸素プラズマ等のガスプラズマなどが用いられる。上記エッチングにより、所定のパターンを有するパターニングされた基板が得られる。
【０１３９】
ドライエッチングとしては、例えば公知のドライエッチング装置を用いて行うことができる。ドライエッチングに使用するエッチングガスとしては、マスクパターン、エッチングされる膜の元素組成等により適宜選択することができ、例えばＣＨＦ３、ＣＦ４、Ｃ２Ｆ６、Ｃ３Ｆ８、ＳＦ６等のフッ素系ガス、Ｃｌ２、ＢＣｌ３等の塩素系ガス、Ｏ２、Ｏ３、Ｈ２Ｏ等の酸素系ガス、Ｈ２、ＮＨ３、ＣＯ、ＣＯ２、ＣＨ４、Ｃ２Ｈ２、Ｃ２Ｈ４、Ｃ２Ｈ６、Ｃ３Ｈ４、Ｃ３Ｈ６、Ｃ３Ｈ８、ＨＦ、ＨＩ、ＨＢｒ、ＨＣｌ、ＮＯ、ＮＨ３、ＢＣｌ３等の還元性ガス、Ｈｅ、Ｎ２、Ａｒ等の不活性ガスなどが挙げられる。これらのガスは混合して用いることもできる。レジスト下層膜のパターンをマスクとして基板をエッチングする場合には、通常、フッ素系ガスが用いられる。
【実施例】
【０１４０】
以下、本発明を実施例によりさらに具体的に説明するが、本発明はこれらの実施例に限定されるものではない。各種物性値の測定方法を以下に示す。
【０１４１】
［レジスト下層膜の平均厚み］
レジスト下層膜の平均厚みは、分光エリプソメータ（Ｊ．Ａ．ＷＯＯＬＬＡＭ社の「Ｍ２０００Ｄ」）を用いて測定した。
【０１４２】
＜［Ａ］化合物の合成＞
下記式（Ａ−１）〜（Ａ−７）で表される化合物（以下、「化合物（Ａ−１）〜（Ａ−７）」ともいう）を以下に示す手順により合成した。
【０１４３】
【化８】
2020166043.tif 000009
【０１４４】
［合成例１］（化合物（Ａ−１）の合成）
反応容器に、窒素雰囲気下、Ｃ６０フラーレン２００ｍｇ、トルエン２００ｍｌを加えた後、室温で０．５Ｍのリチウムトリメチルシリルアセチリド／テトラヒドロフラン（以下、「ＴＨＦ」ともいう）溶液１．６ｍｌを加えた。室温で１時間反応させたのち、ＴＨＦ５０ｍｌ、４−エチニルベンジルブロミド０．３５ｇを加え、室温で２時間、６０Ｃで２時間反応させた。酢酸で反応を停止させ、不溶分をろ別した。得られたろ液を減圧濃縮した後、シリカゲルカラムクロマトグラフィーにより精製し、中間体を得た。反応容器に、上記中間体６０ｍｇ、炭酸カリウム１８ｍｇ、ＴＨＦ６０ｍｌ、メタノール１５ｍｌを加え、室温で２時間反応させた。１Ｎ塩酸溶液で反応溶液を中和し、有機層を減圧濃縮した後、二硫化炭素／ヘキサンで再沈殿することで化合物（Ａ−１）を得た。
【０１４５】
［合成例２］（化合物（Ａ−２）の合成）
反応容器に、窒素雰囲気下、Ｃ６０フラーレン５００ｍｇ、３−ブロモ−１，５−ビス（トリメチルシリル）ペンタ−１，４−ジイン０．６０ｍｌ、トルエン５００ｍｌを加えた後、室温で１，８−ジアザビジクロ［５．４．０］−７−ウンデセン（以下、「ＤＢＵ」ともいう）０．６０ｍｌを加えた。室温で２時間反応させたのち、酢酸で反応を停止させ、不溶分をろ別した。得られたろ液を減圧濃縮した後、シリカゲルカラムクロマトグラフィーにより精製し、中間体を得た。反応容器に、上記中間体２００ｍｇ、炭酸カリウム１５０ｍｇ、ＴＨＦ２００ｍｌ、メタノール２０ｍｌを加え、室温で２時間反応させた。トルエン５０ｍｌを加え、不溶分をろ別した。得られたろ液を減圧濃縮した後、シリカゲルカラムクロマトグラフィーにより精製し、化合物（Ａ−２）を得た。
【０１４６】
［合成例３］（化合物（Ａ−３）の合成）
反応容器に、窒素雰囲気下、Ｃ６０フラーレン３００ｍｇ、４−トリメチルシリルエチニルベンズアルデヒド２５５ｍｇ、Ｎ−メチルグリシン２２６ｍｇ、トルエン１７０ｍｌを加えた後、１００Ｃで８時間反応させた。不溶分をろ別した後、得られたろ液を減圧濃縮した後、シリカゲルカラムクロマトグラフィーにより精製し、中間体を得た。反応容器に、上記中間体２００ｍｇ、炭酸カリウム１５０ｍｇ、ＴＨＦ２００ｍｌ、メタノール２０ｍｌを加え、室温で２時間反応させた。トルエン５０ｍｌを加え、不溶分をろ別した。得られたろ液を減圧濃縮した後、シリカゲルカラムクロマトグラフィーにより精製し、化合物（Ａ−３）を得た。
【０１４７】
［合成例４］（化合物（Ａ−４）の合成）
反応容器に、窒素雰囲気下、Ｃ６０フラーレン１００ｍｇ、４−ジメチルアミノピリジン４４ｍｇ、トルエン８０ｍｌを加えた後、室温で１時間反応させた。アセチレンジカルボン酸ジメチル６０ｍｇを加え、室温で０．５時間反応させた。さらに、３，５−ジエチニルフェノール１．０ｇを加え、室温で５時間反応させた。不溶分をろ別し、得られたろ液を減圧濃縮した後、シリカゲルカラムクロマトグラフィーにより精製し、化合物（Ａ−４）を得た。
【０１４８】
［合成例５］（化合物（Ａ−５）の合成）
反応容器に、窒素雰囲気下、Ｃ６０フラーレン９０ｍｇ、１−プロパルギルイサチン５０ｍｇ、ｏ−ジクロロベンゼン４０ｍｌを加えた後、−１０℃でトリス（ジエチルアミノ）ホスフィン０．１ｇを滴下して加えた。−１０℃で８時間反応させたのち、溶媒を減圧濃縮した。シリカゲルカラムクロマトグラフィーにより精製し、化合物（Ａ−５）を得た。
【０１４９】
［合成例６］（化合物（Ａ−６）の合成）
反応容器に、窒素雰囲気下、Ｃ６０フラーレン１００ｍｇ、４−ジメチルアミノピリジン５４ｍｇ、トルエン８０ｍｌを加えた後、室温で１時間反応させた。アセチレンジカルボン酸ジプロパルギル６３ｍｇを加え、室温で０．５時間反応させた。さらに、プロパルギルアルコール０．１ｍｌを加え、室温で５時間反応させた。不溶分をろ別し、得られたろ液を減圧濃縮した後、シリカゲルカラムクロマトグラフィーにより精製し、化合物（Ａ−６）を得た。
【０１５０】
［合成例７］（化合物（Ａ−７）の合成）
反応容器に、窒素雰囲気下、Ｃ６０フラーレン３００ｍｇ、４−シアノベンズアルデヒド１５７ｍｇ、Ｎ−メチルグリシン２２６ｍｇ、トルエン１７０ｍｌを加えた後、１００Ｃで８時間反応させた。不溶分をろ別した後、得られたろ液を減圧濃縮した後、シリカゲルカラムクロマトグラフィーにより精製し、化合物（Ａ−７）を得た。
【０１５１】
＜レジスト下層膜形成用組成物の調製＞
レジスト下層膜形成用組成物の調製に用いた［Ａ］化合物、［Ｂ］溶媒、［Ｃ］酸発生剤及び［Ｄ］架橋剤について以下に示す。
【０１５２】
［［Ａ］化合物］
実施例：上記合成した化合物（Ａ−１）〜（Ａ−７）
比較例：下記式（ａ−１）で表される化合物（以下、「化合物（ａ−１）」ともいう）（東京化成工業（株））
【０１５３】
【化９】
2020166043.tif 000010
【０１５４】
［［Ｂ］溶媒］
Ｂ−１：トルエン
Ｂ−２：酢酸プロピレングリコールモノメチルエーテル
Ｂ−３：シクロヘキサノン
【０１５５】
［［Ｃ］酸発生剤］
Ｃ−１：ビス（４−ｔ−ブチルフェニル）ヨードニウムノナフルオロ−ｎ−ブタンスルホネート（下記式（Ｃ−１）で表される化合物）
【０１５６】
【化１０】
2020166043.tif 000011
【０１５７】
［［Ｄ］架橋剤］
Ｄ−１：１，１−ビス（２，７−ジグリシジルオキシナフチル）メタン（下記式（Ｄ−１）で表される化合物）
【０１５８】
【化１１】
2020166043.tif 000012
【０１５９】
［実施例１］
［Ａ］化合物としての（Ａ−１）８質量部を［Ｂ］溶媒としての（Ｂ−１）９２質量部に溶解した。得られた溶液を孔径０．１μｍのメンブランフィルターでろ過して、レジスト下層膜形成用組成物（Ｊ−１）を調製した。
【０１６０】
［実施例２〜９及び比較例１〜２］
下記表１に示す種類及び含有量の各成分を使用した以外は実施例１と同様に操作して、レジスト下層膜形成用組成物（Ｊ−２）〜（Ｊ−９）及び（ＣＪ−１）〜（ＣＪ−２）を調製した。表１中の「−」は、該当する成分を使用しなかったことを示す。
【０１６１】
【表１】
2020166043.tif 000013
【０１６２】
＜レジスト下層膜の形成＞
上記調製したレジスト下層膜形成用組成物を、シリコンウエハ（基板）上に、スピンコーター（東京エレクトロン（株）の「ＣＬＥＡＮ  ＴＲＡＣＫ  ＡＣＴ１２」）を用いて回転塗工法により塗工した。次に、実施例１〜９及び比較例１〜２については大気雰囲気下にて、実施例９については窒素雰囲気下にて、下記表２に示す加熱温度（℃）及び加熱時間（秒）で加熱した後、２３℃で６０秒間冷却することにより、平均厚み２００ｎｍのレジスト下層膜を形成して、基板上にレジスト下層膜が形成されたレジスト下層膜付き基板を得た。
【０１６３】
＜評価＞
上記得られたレジスト下層膜形成用組成物及びレジスト下層膜付き基板を用い、有機溶媒耐性、エッチング耐性、曲がり耐性及び耐熱性について下記方法により評価を行った。評価結果を下記表２に合わせて示す。
【０１６４】
［有機溶媒耐性］
上記得られたレジスト下層膜付き基板をシクロヘキサノン（室温）に１分間浸漬した後、圧縮空気を２０秒間吹き付けて、上記基板を乾燥させた。浸漬前後の膜の平均厚みを測定した。浸漬前の膜の平均厚みをＸ０、浸漬後の膜の平均厚みをＸ１として、（Ｘ１−Ｘ０）×１００／Ｘ０で求められる数値の絶対値を算出し、膜厚変化率（％）とした。有機溶媒耐性は、膜厚変化率が１％未満の場合は「Ａ」（良好）と、１％以上の場合は「Ｂ」（不良）とした。
【０１６５】
［エッチング耐性］
上記得られたレジスト下層膜付き基板におけるレジスト下層膜を、エッチング装置（東京エレクトロン（株）の「ＴＡＣＴＲＡＳ」）を用いて、ＣＦ４／Ａｒ＝１１０／４４０ｓｃｃｍ、ＰＲＥＳＳ．＝３０ＭＴ、ＨＦ  ＲＦ（プラズマ生成用高周波電力）＝５００Ｗ、ＬＦ  ＲＦ（バイアス用高周波電力）＝３０００Ｗ、ＤＣＳ＝−１５０Ｖ、ＲＤＣ（ガスセンタ流量比）＝５０％、３０秒の条件にて処理し、処理前後のレジスト下層膜の平均厚みからエッチング速度（ｎｍ／分）を算出した。次いで、比較例２のエッチング速度を基準として比較例２に対する比率を算出し、エッチング耐性の尺度とした。エッチング耐性は、上記比率が１．００未満の場合は「Ａ」（良好）と、１．００以上の場合は「Ｂ」（不良）と評価した。なお、表２中の「＊」は、エッチング耐性の評価基準であることを示す。
【０１６６】
［耐熱性］
上記得られたレジスト下層膜付き基板のレジスト下層膜を削ることにより粉体を回収し、レジスト下層膜の粉体をＴＧ−ＤＴＡ装置（ＮＥＴＺＳＣＨ社の「ＴＧ−ＤＴＡ２０００ＳＲ」）による測定で使用する容器に入れ、加熱前の質量を測定した。次に、上記ＴＧ−ＤＴＡ装置を用いて、窒素雰囲気下、１０℃／分の昇温速度にて４００℃まで加熱し、４００℃における粉体の質量を測定した。そして、下記式により質量減少率（％）を測定し、この質量減少率を耐熱性の尺度とした。
ＭＬ＝｛（ｍ１−ｍ２）／ｍ１｝×１００
ここで、上記式中、ＭＬは、質量減少率（％）であり、ｍ１は、加熱前の質量（ｍｇ）であり、ｍ２は、４００℃における質量（ｍｇ）である。
耐熱性は、試料となる粉体の質量減少率が小さいほど、レジスト下層膜の加熱時に発生する昇華物やレジスト下層膜の分解物が少なく、良好である。すなわち、質量減少率が小さいほど、高い耐熱性であることを示す。耐熱性は、質量減少率が５％未満の場合は「Ａ」（極めて良好）と、５％以上の場合は「Ｂ」（不良）と評価した。
【０１６７】
［曲がり耐性］
上記調製したレジスト下層膜形成用組成物を、平均厚み５００ｎｍの二酸化ケイ素膜が形成されたシリコン基板上に、上記スピンコーターを用いて回転塗工法により塗工した後、大気雰囲気下にて３５０℃で６０秒間加熱し、平均厚み２００ｎｍのレジスト下層膜が形成された膜付き基板を得た。上記得られた膜付き基板上に、ケイ素含有膜形成用組成物（ＪＳＲ（株）の「ＮＦＣ  ＳＯＧ０８０」）を回転塗工法により塗工した後、大気雰囲気下にて２００℃で６０秒間加熱し、さらに３００℃で６０秒間加熱して、平均厚み５０ｎｍのケイ素含有膜を形成した。上記ケイ素含有膜上に、ＡｒＦ用レジスト組成物（ＪＳＲ（株）の「ＡＲ１６８２Ｊ」）を回転塗工法により塗工し、大気雰囲気下にて１３０℃で６０秒間加熱（焼成）して、平均厚み２００ｎｍのレジスト膜を形成した。レジスト膜を、ＡｒＦエキシマレーザー露光装置（レンズ開口数０．７８、露光波長１９３ｎｍ）を用いて、ターゲットサイズが１００ｎｍの１対１のラインアンドスペースのマスクパターンを介して、露光量を変化させて露光した後、大気雰囲気下にて１３０℃で６０秒間加熱（焼成）し、２．３８質量％テトラメチルアンモニウムヒドロキシド（ＴＭＡＨ）水溶液を用いて、２５℃で１分間現像し、水洗、乾燥して、ラインパターンの線幅が３０ｎｍから１００ｎｍである２００ｎｍピッチのラインアンドスペースのレジストパターンが形成された基板を得た。
【０１６８】
上記レジストパターンをマスクとして、上記エッチング装置を用いて、ＣＦ４＝２００ｓｃｃｍ、ＰＲＥＳＳ．＝８５ｍＴ、ＨＦ  ＲＦ（プラズマ生成用高周波電力）＝５００Ｗ、ＬＦ  ＲＦ（バイアス用高周波電力）＝０Ｗ、ＤＣＳ＝−１５０Ｖ、ＲＤＣ（ガスセンタ流量比）＝５０％の条件にてケイ素含有膜をエッチングし、ケイ素含有膜にパターンが形成された基板を得た。次に、上記ケイ素含有膜パターンをマスクとして、上記エッチング装置を用いて、Ｏ２＝４００ｓｃｃｍ、ＰＲＥＳＳ．＝２５ｍＴ、ＨＦ  ＲＦ（プラズマ生成用高周波電力）＝４００Ｗ、ＬＦ  ＲＦ（バイアス用高周波電力）＝０Ｗ、ＤＣＳ＝０Ｖ、ＲＤＣ（ガスセンタ流量比）＝５０％の条件にてレジスト下層膜をエッチングし、レジスト下層膜にパターンが形成された基板を得た。上記レジスト下層膜パターンをマスクとして、上記エッチング装置を用いて、ＣＦ４＝１８０ｓｃｃｍ、Ａｒ＝３６０ｓｃｃｍ、ＰＲＥＳＳ．＝１５０ｍＴ、ＨＦ  ＲＦ（プラズマ生成用高周波電力）＝１，０００Ｗ、ＬＦ  ＲＦ（バイアス用高周波電力）＝１，０００Ｗ、ＤＣＳ＝−１５０Ｖ、ＲＤＣ（ガスセンタ流量比）＝５０％、６０秒の条件にて二酸化ケイ素膜をエッチングし、二酸化ケイ素膜にパターンが形成された基板を得た。
【０１６９】
その後、上記二酸化ケイ素膜にパターンが形成された基板について、各線幅のレジスト下層膜パターンの形状を走査型電子顕微鏡（（株）日立ハイテクノロジーズの「ＣＧ−４０００」）にて２５０，０００倍に拡大した画像を得た。上記画像の処理を行うことによって、図１に示すように、観察された形状における長さ１，０００ｎｍのレジスト下層膜パターン３（ラインパターン）の横側面３ａについて、１００ｎｍ間隔で１０か所測定した線幅方向の位置Ｘｎ（ｎ＝１〜１０）と、これらの線幅方向の位置の平均値の位置Ｘａから計算された標準偏差を３倍にした３シグマの値をＬＥＲ（ラインエッジラフネス）とした。レジスト下層膜パターンの曲がりの度合いを示すＬＥＲは、レジスト下層膜パターンの線幅が細くなるにつれて増大する。曲がり耐性は、ＬＥＲが５．５ｎｍとなるレジスト下層膜パターンの線幅が４０．０ｎｍ未満である場合を「Ａ」（良好）と、４０．０ｎｍ以上である場合を「Ｂ」（不良）と評価した。なお、図１で示すレジスト下層膜パターンの曲り具合は、実際より誇張して記載している。
【０１７０】
【表２】
2020166043.tif 000014
【０１７１】
表２の結果から分かるように、実施例のレジスト下層膜形成用組成物から形成されたレジスト下層膜は、比較例のレジスト下層膜形成用組成物から形成されたレジスト下層膜と比較して、有機溶媒耐性、エッチング耐性、耐熱性及び曲がり耐性に優れていた。
【産業上の利用可能性】
【０１７２】
本発明のレジスト下層膜形成用組成物によれば、有機溶媒耐性、エッチング耐性、耐熱性及び曲がり耐性に優れるレジスト下層膜を形成することができる。本発明のレジスト下層膜は、有機溶媒耐性、エッチング耐性、耐熱性及び曲がり耐性に優れている。本発明のレジスト下層膜形成方法によれば、有機溶媒耐性、エッチング耐性、耐熱性及び曲がり耐性に優れるレジスト下層膜を形成することができる。本発明のパターニングされた基板の製造方法によれば、当該レジスト下層膜の形成方法を用いて当該レジスト下層膜を形成することにより、良好なレジストパターンを形成することができる。従って、これらは、今後さらに微細化が進行すると予想される半導体デバイスの製造等に好適に用いることができる。
【符号の説明】
【０１７３】
３  レジスト下層膜パターン
３ａ  レジスト下層膜パターンの横側面
【図１】
2020166043.tif 000018